КОМПОЗИЦИЯ НА ОСНОВЕ ПОЛУЧАЕМОГО МНОГОСТАДИЙНОЙ ПОЛИМЕРИЗАЦИЕЙ ПОЛИМЕРА, СПОСОБ ЕЕ ПОЛУЧЕНИЯ, ЕЕ ПРИМЕНЕНИЕ И СОДЕРЖАЩАЯ ЕЕ КОМПОЗИЦИЯ

1. Полимерная композиция в форме полимерных частиц, содержащая
a) одну фазу (A), содержащую полимер (A1), имеющий температуру стеклования менее 10°C
b) одну фазу (B), содержащую полимер (B1), имеющий температуру стеклования не менее 60°C и
c) одну фазу (C), содержащую полимер (C1), имеющий температуру стеклования не менее 30°C
полученная многостадийным способом, включающим по меньшей мере три стадии, отличающаяся тем, что полимер (C1) имеет среднемассовую молекулярную массу Mw менее 100000 г/моль.
2. Композиция по п. 1, отличающаяся тем, что фаза (A) представляет собой первую фазу, и фаза (B), содержащая полимер (B1), привита к фазе (A), содержащей полимер (A1).
3. Композиция по любому из пп. 1-2, отличающаяся тем, что фаза (C), содержащая полимер (C1), не привита ни на один из полимеров (A1) или (B1).
4. Композиция по п. 1 или 2, отличающаяся тем, что полимер (C1) содержит функциональный сомономер, или тем, что полимеры (B1) и (C1) содержат из функциональный сомономер.
5. Композиция по любому из пп. 2-4, отличающаяся тем, что функциональный мономер выбран из глицидил(мет)акрилата, акриловой или метакриловой кислоты, амидов, являющихся производными этих кислот, таких как, например, диметилакриламид, 2-метоксиэтилакрилат или метакрилат, 2-аминоэтилакрилаты или метакрилаты, которые необязательно являются кватернизированными, (мет)акрилаты полиэтиленгликоля
6. Композиция по любому из пп. 1-5, отличающаяся тем, что полимер (B1) является сшитым.
7. Композиция по любому из пп. 1-6, отличающаяся тем, что полимеры (B1) и (C1) являются акриловыми или метакриловыми полимерами.
8. Композиция по любому из пп. 1-6, отличающаяся тем, что полимер (A1) содержит бутадиен в качестве мономера.
9. Композиция по любому из пп. 1-6, отличающаяся тем, что полимеры (A1), (B1) и (C1) являются акриловыми или метакриловыми полимерами.
10. Композиция по любому из пп. 7 или 9, отличающаяся тем, что не менее 80% масс. акриловых или метакриловых мономеров полимеров (A1), (B1) или (C1) выбраны из метилакрилата, пропилакрилата, изопропилакрилата, бутилакрилата, трет-бутилакрилата, метилметакрилата, этилметакрилата, бутилметакрилата и их смесей.
11. Способ получения полимерной композиции, включающий стадии
m
a) полимеризации посредством эмульсионной полимеризации мономера или смеси мономеров (A) для получения  одного слоя фазы (А), содержащего полимер (A1), имеющий температуру стеклования менее 10°C
m
b) полимеризации посредством эмульсионной полимеризации мономера или смеси мономеров (B) для получения слоя фазы (B), содержащего полимер (B1), имеющий температуру стеклования не менее 60°C
m
c) полимеризации посредством эмульсионной полимеризации мономера или смеси мономеров (С) для получения слоя фазы (C) слоя, содержащего полимер (C1), имеющий температуру стеклования не менее 30°C
отличающийся тем, что полимер (C1) имеет среднемассовую молекулярную массу Mw менее 100000 г/моль.
12. Способ по п. 11, отличающийся тем, что стадию a) осуществляют перед стадией b).
13. Способ по любому из пп. 11-12, отличающийся тем, что стадию b) осуществляют в присутствии полимера (A1), полученного на стадии a).
14. Способ по любому из пп. 11-13, отличающийся тем, что стадии a), b) и c) осуществляют в указанном порядке.
15. Способ по любому из пп. 11-14, отличающийся тем, что способ включает дополнительную стадию d) выделения полимерной композиции.
16. Способ по любому из пп. 11-15, отличающийся тем, что стадия d) осуществляется посредством коагуляции или распылительной сушки.
17. Применение полимерной композиции по любому из пп. 1-10 или полученной способом по любому из пп. 11-16 в качестве модификатора ударопрочности.
18. Полимерная композиция, содержащая
i) полимер (P1) и
ii) полимер, полученный многостадийным способом, который включает
a) одну фазу (A), содержащую полимер (A1), имеющий температуру стеклования менее 10°C
b) одну фазу (B), содержащую полимер (B1), имеющий температуру стеклования не менее 60°C и
c) одну фазу (C), содержащую полимер (C1), имеющий температуру стеклования не менее 30°C
отличающаяся тем, что полимер (C1) имеет среднемассовую молекулярную массу Mw менее 100000 г/моль.
19. Композиция по п. 18, отличающаяся тем, что полимер, получаемый многостадийным способом, изготавливают согласно способу по любому из пп. 8-12.
20. Композиция по пп. 18 или 19, отличающаяся тем, что полимер (P1) является термоотверждаемым полимером или его предшественником, или термопластичным полимером.